(57)【特許請求の範囲】
【請求項１】
酢酸ビニル含有量が３０〜４０重量％以上であるエチレン−酢酸ビニル共重合体１００重量部に対し、スチレン樹脂系粘着付与性樹脂、Ｃ９石油樹脂系粘着付与性樹脂及びクマロン−インデン樹脂系粘着付与性樹脂からなる群から選択される少なくとも１種類の粘着付与性樹脂５０〜２００重量部及びパラフィンワックス２〜１００重量部からなることを特徴とするホットメルト接着剤組成物。
【請求項２】
粘着付与樹脂の軟化点が１１０〜１４０℃であることを特徴とする請求項１に記載のホットメルト接着剤組成物。
【発明の詳細な説明】
【０００１】
【発明の属する技術分野】
本発明は、ホットメルト接着剤組成物に関する。
【０００２】
【従来の技術】
ホットメルト接着剤は、無溶剤で、瞬間接着や高速接着が可能であるという工程上あるいは経済上の利点を有しているので、紙包装用、製本用、木工用等を主体として各種用途に大量に使用されている。上記ホットメルト接着剤のベースポリマーとしては、接着性、柔軟性、加熱安定性、価格等のバランスに優れる点から、エチレン−酢酸ビニル共重合体やエチレン−エチルアクリレート共重合体等のエチレン系共重合体が広く用いられている。
【０００３】
又、ホットメルト接着剤に含有させる粘着付与性樹脂としては、ロジン系、テルペン系等の天然樹脂や、Ｃ５系、Ｃ９系、スチレン系、ジシクロペンタジエン系等の各種石油樹脂が広く用いられている。
【０００４】
このようなホットメルト接着剤の一例として、例えば、特開昭５６−５３１４３号公報では、「α，β−不飽和芳香族炭化水素成分６５〜９７重量％及び炭素数４〜６の鎖状共役ジエン成分３５〜３重量％から構成され且つ数平均分子量が５００〜２０００の範囲にある共重合樹脂からなる粘着付与性樹脂及びベースポリマーを含有するホットメルト用組成物」が開示されている。
【０００５】
しかし、上記開示にあるホットメルト用組成物の場合、常態接着力、耐寒性、加熱安定性等は優れているものの、耐熱性が乏しいという問題点がある。
【０００６】
又、ホットメルト接着剤の他の例として、例えば、特開平２−５５７８３号公報では、「エチレン系共重合体、ワックス及び粘着付与性樹脂を主成分として含有するホットメルト接着剤組成物において、該粘着付与性樹脂が、（ａ）ロジンフェノール樹脂と金属化合物との反応生成物、（ｂ）ロジンフェノール樹脂と多価アルコールとの反応生成物、及び、（ｃ）ロジンフェノール樹脂と多価アルコール及び金属化合物との反応生成物から選ばれた少なくとも２種又は（ｃ）であることを特徴とするホットメルト接着剤組成物」が開示されている。
【０００７】
しかし、上記開示にあるホットメルト接着剤組成物の場合、常態接着力、耐熱性、加熱安定性等は優れているものの、耐寒性が乏しいという問題点がある。
【０００８】
即ち、上記開示にあるホットメルト接着剤は、いずれも優れた耐熱性と耐寒性とを兼備するものとは言えない。
【０００９】
上記開示にある両ホットメルト接着剤の場合、単に新規な粘着付与性樹脂をホットメルト接着剤に利用し得ることを示しているに過ぎず、ベースポリマーであるエチレン−酢酸ビニル共重合体の種類やワックスの種類については何ら言及されていない。
【００１０】
さらに、ホットメルト接着剤の別の例として、特開平３−２０３８２号公報では、「エチレン−酢酸ビニル共重合体、水素化クマロン−インデン樹脂及びワックスを主成分とするホットメルト接着剤組成物」が開示されている。
【００１１】
しかし、上記開示にあるホットメルト接着剤は、エチレン−酢酸ビニル共重合体の酢酸ビニル含有量は１９〜２８重量％が好ましく、ワックスの融点は５３〜９０℃程度のものが好ましいとしているものの、それらの種類や組合せについては特に言及されていない。
【００１２】
即ち、上記いずれのホットメルト接着剤の場合も、特に、エチレン−酢酸ビニル共重合体に関しては、例えばその酢酸ビニル含有量やメルトインデックスの違いにより、得られるホットメルト接着剤の性能がどのように変化するか明らかにされていない。又、ワックスに関しても、例えばその種類や融点の違いにより、得られるホットメルト接着剤の性能がどのように変化するか明らかにされていない。
【００１３】
エチレン−酢酸ビニル共重合体／粘着付与性樹脂／ワックスからなる３成分系のホットメルト接着剤は、現実的に汎用されているが、優れたバランスの性能を発揮させるためには、粘着付与性樹脂の構造、分子量や分子量分布等に対応して、エチレン−酢酸ビニル共重合体やワックスの種類を限定する必要がある。
【００１４】
本発明者は、上記の点に鑑み、無数に存在するエチレン−酢酸ビニル共重合体、粘着付与性樹脂及びワックスのなかで、それらの種類や特性を限定し、且つ、それらの配合組成を限定することにより、突出した性能を発揮するホットメルト接着剤が得られることを見出し、本発明を完成するに至った。
【００１５】
【発明が解決しようとする課題】
本発明は、上記従来の問題点を解決するため、優れた耐熱性と耐寒性とをバランス良く兼備し、且つ、ホットメルト接着剤として必要な常態接着力や加熱安定性等の基本性能にも優れるホットメルト接着剤組成物を提供することを課題とする。
【００１６】
【課題を解決するための手段】
請求項１に記載の発明（以下、「第１発明」と記す）によるホットメルト接着剤組成物は、酢酸ビニル含有量が３０〜４０重量％であるエチレン−酢酸ビニル共重合体１００重量部に対し、スチレン樹脂系粘着付与性樹脂、Ｃ９石油樹脂系粘着付与性樹脂及びクマロン−インデン樹脂系粘着付与性樹脂からなる群から選択される少なくとも１種類の粘着付与性樹脂５０〜２００重量部及びパラフィンワックス２〜１００重量部が含有されて成ることを特徴とする。
【００１７】
又、請求項２に記載の発明（以下、「第２発明」と記す）によるホットメルト接着剤組成物は、上記第１発明によるホットメルト接着剤組成物において、粘着付与性樹脂の軟化点が１１０〜１４０℃であることを特徴とする。
【００１９】
第１発明及び第２発明（以下、「本発明」と記す）によるホットメルト接着剤組成物のベースポリマー（主成分）として用いられるエチレン−酢酸ビニル共重合体（以下、「ＥＶＡ」と記す）は、触媒の存在下でエチレンと酢酸ビニルモノマーとを一般的には高圧ラジカル重合法で共重合させて得られる、柔軟性やゴム弾性、低温特性等に優れる熱可塑性樹脂であり、その酢酸ビニル含有量により異なった特性を示す。
【００２０】
本発明においては、上記ＥＶＡとして、酢酸ビニル含有量が３０〜４０重量％であるＥＶＡが用いられることが必要である。
【００２１】
ＥＶＡの上記酢酸ビニル含有量が３０重量％未満であると、得られるホットメルト接着剤組成物の耐熱性が不十分となることがある。
【００２２】
又、本発明において用いられる上記ＥＶＡは、特に限定されるものではないが、そのメルトインデックス（以下、「ＭＩ」と記す）が０．１〜１００００であることが好ましく、より好ましくは１０〜３０００である。尚、ここで言うＭＩとは、ＡＳＴＭ  Ｄ−１２３８に準拠し、温度１９０℃、荷重２１６０ｇ、時間１０分間の条件で測定した時の単位時間あたりの流出したグラム数（ｇ／分）を意味する。
【００２３】
ＥＶＡの上記ＭＩが０．１未満であると、ＥＶＡの加熱溶融粘度が高くなり過ぎて、ホットメルト接着剤組成物の製造時や使用時の作業性が悪くなることがあり、逆にＥＶＡの上記ＭＩが１００００を超えると、得られるホットメルト接着剤組成物の耐熱性と耐寒性とが共に不十分となることがある。
【００２４】
上記ＥＶＡは、その酢酸ビニル含有量が３０〜４０重量％であるものであれば、単独で用いられても良いし、２種類以上が併用されても良い。
【００２５】
本発明によるホットメルト接着剤組成物においては、上記ＥＶＡ１００重量部に対し、粘着付与性樹脂５０〜２００重量部が含有されていることが必要であり、好ましくは７５〜１２５重量部である。
【００２６】
上記粘着付与性樹脂としては、スチレン樹脂系粘着付与性樹脂、Ｃ９石油樹脂系粘着付与性樹脂及びクマロン−インデン樹脂系粘着付与性樹脂からなる群から選択される少なくとも１種類に限定される。
【００２７】
上記粘着付与性樹脂は、特に限定されるものではないが、その軟化点が１００〜１５０℃であることが好ましく、より好ましくは１１０〜１４０℃である。
【００２８】
粘着付与性樹脂の軟化点が１００℃未満であると、得られるホットメルト接着剤組成物の耐熱性が不十分となることがあり、逆に粘着付与性樹脂の軟化点が１５０℃を超えると、得られるホットメルト接着剤組成物の耐寒性が不十分となることがある。
【００２９】
上記粘着付与性樹脂は、単独で用いられても良いし、２種類以上が併用されても良い。
【００３０】
ＥＶＡ１００重量部に対する上記粘着付与性樹脂の含有量が５０重量部未満であると、得られるホットメルト接着剤組成物の常態接着力や耐熱性が不十分となることがあり、逆にＥＶＡ１００重量部に対する上記粘着付与性樹脂の含有量が２００重量部を超えると、得られるホットメルト接着剤組成物の耐寒性や柔軟性が不十分となることがある。
【００３２】
粘着付与性樹脂として、スチレン樹脂系粘着付与性樹脂、Ｃ９石油樹脂系粘着付与性樹脂及びクマロン−インデン樹脂系粘着付与性樹脂からなる群から選択される少なくとも１種類の粘着付与性樹脂を用いることにより、得られるホットメルト接着剤組成物の耐熱性や常態接着力が一段と向上する。
【００３３】
スチレン樹脂系粘着付与性樹脂としては、特に限定されるものではないが、例えば、スチレン、ビニルトルエン、α−メチルスチレン、イソプロペニルトルエン等の単独重合体もしくは共重合体等が挙げられ、好適に用いられる。
【００３４】
上記スチレン樹脂系粘着付与性樹脂は、特に限定されるものではないが、その軟化点が１１０〜１４０℃であることが好ましい。
【００３５】
スチレン樹脂系粘着付与性樹脂の軟化点が１１０℃未満であると、得られるホットメルト接着剤組成物の耐熱性が不十分となることがあり、逆にスチレン樹脂系粘着付与性樹脂の軟化点が１４０℃を超えると、得られるホットメルト接着剤組成物の耐寒性が不十分となることがある。
【００３６】
上記スチレン樹脂系粘着付与性樹脂は、単独で用いられても良いし、２種類以上が併用されても良い。
【００３７】
又、Ｃ９石油樹脂系粘着付与性樹脂としては、特に限定されるものではないが、例えば、ビニルトルエン、インデン、α−メチルスチレン等の炭素数９〜１０のビニル芳香族炭化水素の単独重合体もしくは共重合体等が挙げられ、好適に用いられる。
【００３８】
上記Ｃ９石油樹脂系粘着付与性樹脂は、特に限定されるものではないが、その軟化点が１１０〜１４０℃であることが好ましい。
【００３９】
Ｃ９石油樹脂系粘着付与性樹脂の軟化点が１１０℃未満であると、得られるホットメルト接着剤組成物の耐熱性が不十分となることがあり、逆にＣ９石油樹脂系粘着付与性樹脂の軟化点が１４０℃を超えると、得られるホットメルト接着剤組成物の耐寒性が不十分となることがある。
【００４０】
上記Ｃ９石油樹脂系粘着付与性樹脂は、単独で用いられても良いし、２種類以上が併用されても良い。
【００４１】
さらに、クマロン−インデン樹脂系粘着付与性樹脂としては、特に限定されるものではないが、例えば、クマロン、インデンもしくはアルキルインデン、スチレンもしくはアルキルスチレン、フェノールもしくはアルキルフェノール等の共重合体等が挙げられ、好適に用いられる。
【００４２】
上記クマロン−インデン樹脂系粘着付与性樹脂は、特に限定されるものではないが、その軟化点が１１０〜１４０℃であることが好ましい。
【００４３】
クマロン−インデン樹脂系粘着付与性樹脂の軟化点が１１０℃未満であると、得られるホットメルト接着剤組成物の耐熱性が不十分となることがあり、逆にクマロン−インデン樹脂系粘着付与性樹脂の軟化点が１４０℃を超えると、得られるホットメルト接着剤組成物の耐寒性が不十分となることがある。
【００４４】
上記クマロン−インデン樹脂系粘着付与性樹脂は、単独で用いられても良いし、２種類以上が併用されても良い。
【００４５】
又、前記スチレン樹脂系粘着付与性樹脂、前記Ｃ９石油樹脂系粘着付与性樹脂及び上記クマロン−インデン樹脂系粘着付与性樹脂の３者は、それぞれ単独で用いられても良いし、２者以上が併用されても良い。
本発明のうち、第２発明によるホットメルト接着剤組成物においては、上記粘着付与性樹脂は、その軟化点が１１０〜１４０℃であることが必要である。
【００４６】
本発明によるホットメルト接着剤組成物においては、前記ＥＶＡ１００重量部に対し、パラフィンワックス２〜１００重量部が含有されていることが必要であり、好ましくは２５〜７５重量部である。
【００４７】
上記パラフィンワックスとは、原油の減圧蒸留留出油より分離された常温で固形の一般的な精製もしくは粗製パラフィンワックスである。
【００４８】
ホットメルト接着剤組成物中に上記パラフィンワックスを含有させることにより、得られるホットメルト接着剤組成物の耐熱性が向上する。パラフィンワックスのなかでも精製パラフィンワックスを用いると、得られるホットメルト接着剤組成物の耐熱性はより優れたものとなる。
【００４９】
上記パラフィンワックスは、特に限定されるものではないが、その融点が４５℃以上であることが好ましい。
【００５０】
パラフィンワックスの融点が４５℃未満であると、十分な耐熱性向上効果を得られないことがある。
【００５１】
上記パラフィンワックスは、単独で用いられても良いし、２種類以上が併用されても良い。
【００５２】
ＥＶＡ１００重量部に対する上記パラフィンワックスの含有量が２重量部未満であると、十分な耐熱性向上効果や粘度低下効果を得られないことがあり、逆にＥＶＡ１００重量部に対する上記パラフィンワックスの含有量が１００重量部を超えると、得られるホットメルト接着剤組成物の常態接着力が低下したり、耐熱性が却って低下することがある。
【００５３】
本発明によるホットメルト接着剤組成物においては、上記パラフィンワックスとして、融点が５０℃以上のパラフィンワックスを用いることがさらに好ましい。
【００５４】
融点が５０℃以上のパラフィンワックスを用いることにより、得られるホットメルト接着剤組成物の耐熱性が一段と向上する。
【００５５】
上記融点が５０℃以上のパラフィンワックスとは、融点が５０℃以上のパラフィンワックス単独又は融点が５０℃以上のパラフィンワックス同士の混合物であっても良いし、融点が５０℃未満のパラフィンワックスと融点が５０℃以上のパラフィンワックスとの混合物であって、その混合物の融点が５０℃以上のものであっても良い。
【００５６】
上記融点が５０℃以上のパラフィンワックスは、単独で用いられても良いし、２種類以上が併用されても良い。
【００５７】
尚、ワックスとして、パラフィンワックス以外のワックス、例えばフィッシャートロプッシュワックスやポリエチレンワックスを用いると、融点が高く硬いため、得られるホットメルト接着剤組成物の耐寒性が悪くなり、又、例えばマイクロクリスタリンワックスを用いると、結晶性が低過ぎるため、得られるホットメルト接着剤組成物の耐熱性が悪くなる。従って、融点や結晶性の点から、本発明においてはパラフィンワックスが用いられることが必要である。
【００５８】
本発明によるホットメルト接着剤組成物には、必須成分としての酢酸ビニル含有量が３０重量％であるＥＶＡ、上記粘着付与性樹脂及びパラフィンワックス以外に、本発明の課題達成を阻害しない範囲で必要に応じて、酢酸ビニル含有量が３０重量％未満のＥＶＡやＥＶＡ以外の熱可塑性樹脂、上記粘着付与性樹脂以外の粘着付与性樹脂、パラフィンワックス以外のワックス、充填剤、揺変剤、軟化剤、可塑剤、界面活性剤、カップリング剤、熱安定剤、酸化防止剤、紫外線吸収剤、難燃剤、着色剤等の各種添加剤の１種もしくは２種以上が含有されていても良い。
【００５９】
本発明によるホットメルト接着剤組成物の製造方法は、特別なものではなく、例えば、加熱装置を備えた通常の攪拌混練機を用いて、必須成分としての酢酸ビニル含有量が３０〜４０重量％であるＥＶＡ、上記粘着付与性樹脂及びパラフィンワックスの各所定量、及び、必要に応じて含有させる上記各種添加剤の１種もしくは２種以上の各所定量を、所定の加熱溶融温度で均一に攪拌混練することにより、所望のホットメルト接着剤組成物を得ることが出来る。
【００６０】
又、本発明によるホットメルト接着剤組成物の形状は、特に限定されるものではなく、例えば、ブロック状であっても良いし、ペレット状、ビスケット状、短冊状、ボール状、ロープ状等の各種形状に賦形されたものであっても良い。
【００６１】
【作用】
本発明によるホットメルト接着剤組成物は、３０〜４０重量％の酢酸ビニル含有量を有するＥＶＡをベースポリマー（主成分）とし、このＥＶＡの特定量に対し、スチレン樹脂系粘着付与性樹脂、Ｃ９石油樹脂系粘着付与性樹脂及びクマロン−インデン樹脂系粘着付与性樹脂からなる群から選択される少なくとも１種類の粘着付与性樹脂の特定量及びパラフィンワックスの特定量が含有されて成るので、優れた耐寒性を保持しつつ、一段と優れた耐熱性を発揮する。従って、夏季用、冬季用のような季節に対応した品揃えや使い分けをする必要がなく、作業性や経済性の点でも有利である。
【００６２】
又、軟化点が１１０〜１４０℃である、スチレン樹脂系粘着付与性樹脂、Ｃ９石油樹脂系粘着付与性樹脂及びクマロン−インデン樹脂系粘着付与性樹脂からなる群から選択される少なくとも１種類の粘着付与性樹脂を用いることにより、優れた耐熱性を保持しつつ、優れた耐寒性を発揮する。又、パラフィンワックスとして、融点が５０℃以上のパラフィンワックスを用いることにより、一段と優れた耐熱性を発揮する。
【００６３】
【発明の実施の形態】
本発明をさらに詳しく説明するため以下に実施例を挙げるが、本発明はこれら実施例のみに限定されるものではない。尚、実施例中の「部」は「重量部」を意味し、「％」は、特に記載の無い限り、「重量％」を意味する。
【００６４】
（実施例１）
【００６５】
（１）ホットメルト接着剤組成物の作製
表１に示すように、ベースポリマーとしてＥＶＡ（商品名「エバフレックスＶ５７７−２ＥＴ」、酢酸ビニル含有量：３３％、ＭＩ：４００、三井デュポンポリケミカル社製）１００部、粘着付与性樹脂としてスチレン樹脂系粘着付与性樹脂（商品名「ＦＴＲ−６１２５」、軟化点：１２５℃、三井化学社製）１００部、パラフィンワックスとして融点６９℃のパラフィンワックス（商品名「パラフィンワックス１５５Ｆ」、日本精蝋社製）５０部及び酸化防止剤（商品名「イルガノックス１０１０」、日本チバガイギー社製）０．４部を１８０℃で均一に加熱溶融混練してホットメルト接着剤組成物を得た。
【００６６】
（２）評価
上記で得られたホットメルト接着剤組成物の性能（▲１▼耐熱クリープ性、▲２▼耐寒接着性）を以下の方法で評価した。その結果は表１に示すとおりであった。
【００６７】
▲１▼耐熱クリープ性：ＪＡＩ−７（日本接着剤工業会規格）に準拠して、５０ｍｍ×１５０ｍｍに裁断したダンボール（Ｋライナー）２枚を被着体とし、ホットメルトオープンタイムテスター（旭化学合成社製）を用いて、塗布温度１８０℃、塗布速度７．５ｍ／分、塗布面積（接着面積）５０ｍｍ×１００ｍｍ、塗布量０．０３ｇ／ｃｍ2 の条件で、一方の被着体の片面にホットメルト接着剤組成物を塗布し、オープンタイム２秒後に他方の被着体を貼り合わせ、２ｋｇのプレス荷重をかけて、放冷し、接着試験片を作成した。
【００６８】
次いで、上記で得られた接着試験片を２５ｍｍ×１５０ｍｍに裁断した後、Ｔ型剥離の方式により、その一端に３００ｇ／２５ｍｍの荷重を吊るした状態で５５℃のオーブン中に固定放置し、荷重が落下する迄の時間（分）を測定した。上記時間が長いほど耐熱クリープ性に優れていると言える。
【００６９】
▲２▼耐寒接着性：５０ｍｍ×１５０ｍｍに裁断したダンボール（撥水処理ライナー）２枚を被着体としたこと以外は▲１▼の場合と同様にして、接着試験片を作成した。次いで、得られた接着試験片を２５ｍｍ×１５０ｍｍに裁断し、５℃及び０℃の条件下に２４時間放置した後、その温度下において、手で強制的に剥離し、材料破壊率（面積％）を測定した。上記材料破壊率が２５面積％以上の場合を合格とした。
【００７０】
（実施例２）
表１に示すように、ホットメルト接着剤組成物の配合組成を、ＥＶＡ「エバフレックスＶ５７７−２ＥＴ」１００部、粘着付与性樹脂としてＣ９石油樹脂系粘着付与性樹脂（商品名「ペトコール１４０ＨＭ３」、軟化点：１３７℃、東ソー社製）１００部、パラフィンワックス「パラフィンワックス１５５Ｆ」５０部及び酸化防止剤（商品名「スミライザーＢＨＴ」、住友化学工業社製）０．８部、としたこと以外は実施例１の場合と同様にして、ホットメルト接着剤組成物を得た。
【００７１】
（実施例３）
表１に示すように、ホットメルト接着剤組成物の配合組成を、ＥＶＡ（商品名「ウルトラセン７２６」、酢酸ビニル含有量：３１％、ＭＩ：７００、東ソー社製）１００部、スチレン樹脂系粘着付与性樹脂「ＦＴＲ−６１２５」１００部、パラフィンワックス「パラフィンワックス１５５Ｆ」５０部及び酸化防止剤「イルガノックス１０１０」０．８部、としたこと以外は実施例１の場合と同様にして、ホットメルト接着剤組成物を得た。
【００７２】
（実施例４）
表１に示すように、ホットメルト接着剤組成物の配合組成を、ＥＶＡ「エバフレックスＶ５７７−２ＥＴ」１００部、粘着付与性樹脂としてクマロン−インデン樹脂系粘着付与性樹脂（商品名「エスクロンＶ−１２０」、軟化点：１２０℃、新日鉄化学社製）１００部、パラフィンワックス「パラフィンワックス１５５Ｆ」５０部及び酸化防止剤「イルガノックス１０１０」０．４部、としたこと以外は実施例１の場合と同様にして、ホットメルト接着剤組成物を得た。
【００７３】
（比較例１）
表１に示すように、ホットメルト接着剤組成物の配合組成を、ＥＶＡ（商品名「エバフレックス２１０」、酢酸ビニル含有量：２８％、ＭＩ：４００、三井デュポンポリケミカル社製）１００部、スチレン樹脂系粘着付与性樹脂「ＦＴＲ−６１２５」１００部、パラフィンワックス「パラフィンワックス１５５Ｆ」５０部及び酸化防止剤「イルガノックス１０１０」０．４部、としたこと以外は実施例１の場合と同様にして、ホットメルト接着剤組成物を得た。
【００７４】
（比較例２）
表１に示すように、ホットメルト接着剤組成物の配合組成を、ＥＶＡ「エバフレックスＶ５７７−２ＥＴ」１００部、ロジンエステル樹脂（商品名「スーパーエステルＡ−１２５」、軟化点：１２５℃、荒川化学工業社製）１００部、パラフィンワックス「パラフィンワックス１５５Ｆ」５０部及び酸化防止剤「イルガノックス１０１０」０．４部、としたこと以外は実施例１の場合と同様にして、ホットメルト接着剤組成物を得た。
【００７５】
（比較例３）
表１に示すように、ホットメルト接着剤組成物の配合組成を、ＥＶＡ「エバフレックスＶ５７７−２ＥＴ」１００部、スチレン樹脂系粘着付与性樹脂「ＦＴＲ−６１２５」１００部、フィッシャートロプッシュワックス（商品名「パラフリントＨ１」、融点：１０５℃、シューマンサゾール社製）５０部及び酸化防止剤「イルガノックス１０１０」０．４部、としたこと以外は実施例１の場合と同様にして、ホットメルト接着剤組成物を得た。
【００７６】
（比較例４）
表１に示すように、ホットメルト接着剤組成物の配合組成を、ＥＶＡ「エバフレックス２１０」１００部、クマロン−インデン樹脂系粘着付与性樹脂「エスクロンＶ−１２０」１００部、パラフィンワックス「パラフィンワックス１５５Ｆ」５０部及び酸化防止剤「イルガノックス１０１０」０．４部、としたこと以外は実施例１の場合と同様にして、ホットメルト接着剤組成物を得た。
【００７７】
実施例２〜４、及び、比較例１〜４で得られた７種類のホットメルト接着剤組成物の性能（▲１▼耐熱クリープ性、▲２▼耐寒接着性）を実施例１の場合と同様にして評価した。その結果は表１に示すとおりであった。
【００７８】
【表１】
0003654796.tif 000002
【００７９】
表１から明らかなように、本発明による実施例１〜４のホットメルト接着剤組成物は、耐熱クリープ性及び耐寒接着性（５℃及び０℃）のいずれについても優れていた。これは、優れた耐熱性と耐寒性とをバランス良く兼備していることを示している。特に、実施例４のホットメルト接着剤組成物は、抜群の耐熱クリープ性を発揮した。
【００８０】
これに対し、酢酸ビニル含有量が３０重量％以上のＥＶＡを用いることなく、酢酸ビニル含有量が２８重量％のＥＶＡをベースポリマーとして用いた比較例１のホットメルト接着剤組成物は、耐熱クリープ性が悪かった。又、同じく酢酸ビニル含有量が２８重量％のＥＶＡをベースポリマーとして用いた比較例４のホットメルト接着剤組成物は、耐寒接着性（５℃及び０℃）は優れていたものの、耐熱クリープ性が悪かった。
【００８１】
又、本発明で限定する粘着付与性樹脂を用いることなく、ロジンエステル樹脂を粘着付与性樹脂として用いた比較例２のホットメルト接着剤組成物は、耐熱クリープ性が極端に悪く、０℃における耐寒接着性も劣っていた。
【００８２】
さらに、パラフィンワックスを用いることなく、フィッシャートロプッシュワックスを用いた比較例３のホットメルト接着剤組成物は、耐寒接着性（５℃及び０℃）が極端に悪く、耐熱クリープ性も悪かった。
【００８３】
【発明の効果】
以上述べたように、本発明によるホットメルト接着剤組成物は、優れた耐熱性と耐寒性とをバランス良く兼備し、且つ、ホットメルト接着剤として必要な常態接着力や加熱安定性等の基本性能にも優れるので、紙包装用を始め各種工業用ホットメルト接着剤として好適に用いられる。
【００８４】
又、夏季用、冬季用のような季節に対応した品揃えや使い分けを要さず、年間を通して使用出来るので、作業性や経済性の点でも優れている。